(57)【要約】【課題】  ガラス繊維及び炭酸カルシウムを含有するプラスチック成形品からガラス繊維を単独で分離して回収することができるプラスチックからの無機物の回収方法を提供する。【解決手段】  ガラス繊維及び炭酸カルシウムを含有するプラスチック成形品を亜臨界流体で処理して、プラスチックをモノマーやオリゴマーに分解すると共にガラス繊維及び炭酸カルシウムをプラスチックから離脱させる工程。プラスチックのモノマーやオリゴマーからガラス繊維及び炭酸カルシウムを分離する工程。分離したガラス繊維及び炭酸カルシウムを含む水に二酸化炭素ガスを供給して炭酸カルシウムを水中に溶解させる工程。炭酸カルシウムが溶解した水をろ過してガラス繊維を分離する工程。これらの工程から、ガラス繊維を単独で分離して回収する。【選択図】  なし【特許請求の範囲】
【請求項１】
ガラス繊維及び炭酸カルシウムを含有するプラスチック成形品を亜臨界流体で処理して、プラスチックをモノマーやオリゴマーに分解すると共にガラス繊維及び炭酸カルシウムをプラスチックから離脱させる工程と、プラスチックのモノマーやオリゴマーからガラス繊維及び炭酸カルシウムを分離する工程と、分離したガラス繊維及び炭酸カルシウムを含む水に二酸化炭素ガスを供給して炭酸カルシウムを水中に溶解させる工程と、炭酸カルシウムが溶解した水をろ過してガラス繊維を分離する工程とを有することを特徴とするプラスチックからの無機物の回収方法。
【請求項２】
亜臨界流体で処理する工程と、二酸化炭素ガスを供給する工程の間に、ガラス繊維及び炭酸カルシウムを粉砕する工程を有することを特徴とする請求項１に記載のプラスチックからの無機物の回収方法。
【請求項３】
亜臨界流体で処理する工程と、二酸化炭素ガスを供給する工程の間に、ガラス繊維及び炭酸カルシウムを含む水のｐＨ調整する工程を有することを特徴とする請求項１又は２に記載のプラスチックからの無機物の回収方法。
【請求項４】
ガラス繊維及び炭酸カルシウムを含む水に二酸化炭素ガスを供給する前の工程として、この水を０〜２０℃に冷却する工程を有することを特徴とする請求項１乃至３のいずれかに記載のプラスチックからの無機物の回収方法。
【請求項５】
炭酸カルシウムが溶解した水からガラス繊維を分離する工程の後に、この水を加熱して炭酸カルシウムを析出させる工程を有することを特徴とする請求項１乃至４のいずれかに記載のプラスチックからの無機物の回収方法。
【請求項６】
プラスチック成形品として、ガラス繊維及び炭酸カルシウム以外に無機物を実質的に含有しないものを用いることを特徴とする請求項１乃至５のいずれかに記載のプラスチックからの無機物の回収方法。
【発明の詳細な説明】
【技術分野】
【０００１】
本発明は、ＦＲＰなど無機物としてガラス繊維及び炭酸カルシウムを含有するプラスチック成形品から、無機物を回収する方法に関するものである。
【背景技術】
【０００２】
ＦＲＰ（ガラス繊維強化プラスチック）に代表される強化プラスチックには、無機物としてガラス繊維及び炭酸カルシウムが含有されており、このようなＦＲＰなどからなるプラスチック成形品の廃棄物からガラス繊維や炭酸カルシウムを回収し、回収したガラス繊維や炭酸カルシウムをリサイクルして再使用することが従来から検討されている。
【０００３】
例えば、繊維強化プラスチックを超臨界あるいは亜臨界水と接触・反応させ、ガラス繊維を分離回収する技術が従来から提案されている（例えば、特許文献１等参照）。すなわち、超臨界あるいは亜臨界水を反応溶液としてプラスチックをモノマーやオリゴマーに分解することによって、ガラス繊維をプラスチックから離脱させ、この分解したプラスチックのモノマーやオリゴマーとガラス繊維との混合物をろ過することによって、ガラス繊維をろ過残査として分離し、回収することができるものである。
【特許文献１】特開平１０−８７８７２号公報
【発明の開示】
【発明が解決しようとする課題】
【０００４】
しかしＦＲＰには一般に、無機物としてガラス繊維の他に上記のように炭酸カルシウムが含有されており、上記のろ過残査にガラス繊維に炭酸カルシウムが混合した状態で存在し、しかもＦＲＰの種類に応じて各種の割合で混合されている。従ってガラス繊維のマテアリアルリサイクルを行なう際には、炭酸カルシウムの混合やその割合のバラツキに起因する強度低下などが起こり、ガラス繊維をリサイクルしたＦＲＰの物性にばらつきを生じ易く、リサイクル使用が難しいという問題を有するものであった。
【０００５】
本発明は上記の点に鑑みてなされたものであり、ガラス繊維及び炭酸カルシウムを含有するプラスチック成形品からガラス繊維を単独で分離して回収することができるプラスチックからの無機物の回収方法を提供することを目的とするものであり、さらに炭酸カルシウムも単独で分離して回収することができるプラスチックからの無機物の回収方法を提供することを目的とするものである。
【課題を解決するための手段】
【０００６】
本発明の請求項１に係るプラスチックからの無機物の回収方法は、ガラス繊維及び炭酸カルシウムを含有するプラスチック成形品を亜臨界流体で処理して、プラスチックをモノマーやオリゴマーに分解すると共にガラス繊維及び炭酸カルシウムをプラスチックから離脱させる工程と、プラスチックのモノマーやオリゴマーからガラス繊維及び炭酸カルシウムを分離する工程と、分離したガラス繊維及び炭酸カルシウムを含む水に二酸化炭素ガスを供給して炭酸カルシウムを水中に溶解させる工程と、炭酸カルシウムが溶解した水をろ過してガラス繊維を分離する工程とを有することを特徴とするものである。
【０００７】
また請求項２の発明は、請求項１において、亜臨界流体で処理する工程と、二酸化炭素ガスを供給する工程の間に、ガラス繊維及び炭酸カルシウムを粉砕する工程を有することを特徴とするものである。
【０００８】
また請求項３の発明は、請求項１又は２において、亜臨界流体で処理する工程と、二酸化炭素ガスを供給する工程の間に、ガラス繊維及び炭酸カルシウムを含む水のｐＨ調整する工程を有することを特徴とするものである。
【０００９】
また請求項４の発明は、請求項１乃至３のいずれかにおいて、ガラス繊維及び炭酸カルシウムを含む水に二酸化炭素ガスを供給する前の工程として、この水を０〜２０℃に冷却する工程を有することを特徴とするものである。
【００１０】
また請求項５の発明は、請求項１乃至４のいずれかにおいて、炭酸カルシウムが溶解した水からガラス繊維を分離する工程の後に、この水を加熱して炭酸カルシウムを析出させる工程を有することを特徴とするものである。
【００１１】
また請求項６の発明は、請求項１乃至５のいずれかにおいて、プラスチック成形品として、ガラス繊維及び炭酸カルシウム以外に無機物を実質的に含有しないものを用いることを特徴とするものである。
【発明の効果】
【００１２】
本発明によれば、プラスチックを分解してガラス繊維及び炭酸カルシウムをプラスチックから離脱させた後、ガラス繊維を炭酸カルシウムから分離して回収することができるものであり、ガラス繊維を単独で分離して回収することができるものである。
【００１３】
また請求項２の発明によれば、ガラス繊維を微粉末状に粉砕することができ、寸法安定保持材、クラック防止材、表面改質材等に使用される、利用価値の高いミルドファイバーとしてガラス繊維を回収することができるものである。
【００１４】
また請求項３の発明によれば、水のｐＨ調整によって二酸化炭素ガスを水に無駄なく溶解させるようにすることができ、炭酸カルシウムを炭酸水素カルシウムとして効率良く溶解させることができるものである。
【００１５】
また請求項４の発明によれば、水の温度調整によって二酸化炭素ガスを水に無駄なく溶解させることができ、炭酸カルシウムを炭酸水素カルシウムとして効率良く溶解させることができるものである。
【００１６】
また請求項５の発明によれば、水に溶解した炭酸カルシウムを析出させて回収することができ、ガラス繊維の他に、炭酸カルシウムも単独で分離して回収することができるものである。
【００１７】
また請求項６の発明によれば、ガラス繊維や炭酸カルシウムを不純物が混入することなく回収することができるものである。
【発明を実施するための最良の形態】
【００１８】
以下、本発明を実施するための最良の形態を説明する。
【００１９】
本発明において分解・回収の対象となる無機物を含有するプラスチックとしては、熱硬化性及び熱可塑性のいずれの樹脂を用いたものであってもよい。具体的には、熱硬化性樹脂としては、不飽和ポリエステル樹脂、アクリル樹脂、エポキシ樹脂、ポリウレタン樹脂、アミノ樹脂、フェノール樹脂などを挙げることができ、熱可塑性樹脂としては、ポリ塩化ビニル樹脂、ポリエチレン樹脂、ポリスチレン樹脂、ポリプロピレン樹脂、ポリブタジエン樹脂、アルキド樹脂、ポリカーボネート樹脂、ポリアミド樹脂などを挙げることができる。
【００２０】
但し、無機物としてガラス繊維や炭酸カルシウム以外の第３の成分を含有するプラスチックであっても、本発明によってガラス繊維や炭酸カルシウムを分離、回収することが可能であるが、本発明はガラス繊維と炭酸カルシウムを分離、回収する方法であるので、原則として、無機物成分として実質的にガラス繊維と炭酸カルシウムのみを含有するものであることが好ましい。無機物として実質的にガラス繊維と炭酸カルシウムのみを含有するプラスチックを対象とすることによって、不純物が混入しない状態でガラス繊維や炭酸カルシウムを回収することが容易になるものである。ここで、実質的にガラス繊維と炭酸カルシウムのみを含有するとは、分離・回収したガラス繊維や炭酸カルシウムの純度に影響を与えない程度の第３の成分は許容されるということを意味する。
【００２１】
そして先ず、ガラス繊維及び炭酸カルシウムを含有するプラスチック成形品を亜臨界流体で処理し、プラスチックをモノマーやオリゴマーに分解することによって、ガラス繊維及び炭酸カルシウムをプラスチックから離脱させる。
【００２２】
この亜臨界流体を用いた分解処理工程では、耐熱及び耐圧性を有する容器に、容器の大きさに合わせてカットあるいは粗粉砕したプラスチックと流体を入れて密閉し、流体が亜臨界状態となる条件に加熱・加圧することによって、亜臨界流体を反応溶媒としてプラスチックの樹脂成分をモノマーまたはオリゴマーに分解することができると共に、プラスチックの樹脂成分中に埋入されているガラス繊維及び炭酸カルシウムを、樹脂成分の分解によって離脱させることができるものである。
【００２３】
本発明において使用する亜臨界状態で用いる流体としては、水、一価アルコール、多価アルコールなどやこれらの混合物を挙げることができるが、これらに限定されるものではない。また、水を流体として用いる場合には、予め脱塩したものを使用することが好ましい。さらに、プラスチックの分解をより促進させるため、アルカリ金属の水酸化物の水溶液を流体として用いることもできる。このアルカリ金属としては、水酸化カリウムや水酸化ナトリウムなどを使用することができる。
【００２４】
プラスチックに対する流体の配合量は、プラスチックの１００質量部に対して１００〜５００質量部の範囲が好ましい。流体の配合量が１００質量部未満であると、プラスチックを安定して分解させることが難しくなるものであり、逆に、５００質量部を超えると、分解後の流体処理のコストが高くなるので好ましくない。
【００２５】
分解温度については、１８０〜２７０℃の範囲が好ましい。分解温度が１８０℃未満であると分解に長時間を要し、逆に２７０℃以上を超えると、熱分解の影響が大きくなり、樹脂をモノマーまたはオリゴマーとして回収することが出来なくなるおそれがあるので好ましくない。分解時間および分解圧力については、特に限定されるものではないが、上記分解温度範囲においては、１〜４時間、２〜１５ＭＰａの範囲が好ましい。また、アルカリ金属の水酸化物の水溶液を流体として用いる場合には、アルカリ金属の水酸化物をプラスチックの１００質量部に対して２０〜１００質量部の範囲で添加するのが好ましい。
【００２６】
上記のように亜臨界流体の存在下において、プラスチックを樹脂のモノマーまたはオリゴマーとガラス繊維及び炭酸カルシウムとに分解することによって、流体に樹脂のモノマーまたはオリゴマーが溶解し、且つガラス繊維及び炭酸カルシウムが分散された液が得られる。そしてこの液をろ過することによって、樹脂のモノマーまたはオリゴマーと、ガラス繊維及び炭酸カルシウムとを分離することができる。ろ過後のろ液は樹脂のモノマーまたはオリゴマーが溶解した流体であり、残査はガラス繊維及び炭酸カルシウムの混合物である。
【００２７】
上記の工程でガラス繊維及び炭酸カルシウムを残査として分離した後、このガラス繊維及び炭酸カルシウムの混合物を水に分散させ、この分散水に二酸化炭素ガスを供給する。この二酸化炭素ガスを供給する工程で、混合物中の炭酸カルシウムは次の化学反応を起こし、水に可溶の炭酸水素カルシウムとなって水中に溶解し、ガラス繊維のみが水中に分散した状態となる。二酸化炭素ガスの供給量は特に制限されるものではないが、水に分散された炭酸カルシウムの全量を炭酸水素カルシウムとして水中に溶解させるのに十分な供給量に設定するのが好ましい。
【００２８】
ＣａＣＯ３＋ＣＯ２＋Ｈ２Ｏ→Ｃａ（ＨＣＯ３）２（水に溶解）
ここで、二酸化炭素ガスを供給する工程の前に、分離した上記のガラス繊維及び炭酸カルシウムの混合物を、粉砕機を用いて粉砕することによって、後記するガラス繊維を炭酸カルシウムから分離して回収する工程において、ガラス繊維をミルドファイバーとして回収することができるものである。この粉砕工程は、ガラス繊維及び炭酸カルシウムの混合物を乾燥した状態で粉砕する乾式粉砕法でも、水に分散させた後に粉砕する湿式粉砕法でも、いずれの方法を用いてもよい。粉砕手段としては、ボールミル、ローラーミル、ジェットミル、振動ミル、遊星ミル、撹枠ミルなど、各種の粉砕手段を用いることができる。
【００２９】
また、二酸化炭素ガスを供給する工程の前に、分離回収した上記のガラス繊維及び炭酸カルシウムの混合物を水で洗浄した後に、ガラス繊維及び炭酸カルシウムの混合物を水に分散させるようにすることによって、ガラス繊維及び炭酸カルシウムを分散させた水のｐＨを８〜１０程度に調整するようにするのが好ましい。このように洗浄してｐＨを調整する工程を具備してガラス繊維及び炭酸カルシウムを分散させた水のｐＨを８〜１０程度に調整することによって、供給される二酸化炭素ガスを水に無駄なく溶解させることができるものであり、二酸化炭素の供給によって炭酸カルシウムを炭酸水素カルシウムとして水中に溶解させる効率を高めることができるものである。水のｐＨが８未満の場合や、ｐＨが１０を超える場合には、水への二酸化炭素ガスの溶解性が低く、水への炭酸カルシウムの溶解の効率を高める効果を期待することができない。特に、亜臨界流体としてアルカリ金属の水酸化物の水溶液を用いた場合には、亜臨界流体による分解処理後に分離回収したガラス繊維及び炭酸カルシウムの混合物に、アルカリ金属の水酸化物が付着しているので、そのままの状態で水に分散させて、二酸化炭素ガスを供給すると、アルカリ金属の水酸化物と二酸化炭素ガスとが反応を起こし、必要のない物質が析出するおそれがあることから、水で洗浄する工程は特に有用な工程となるものである。
【００３０】
さらに、二酸化炭素ガスを供給する工程の前に、ガラス繊維及び炭酸カルシウムの混合物を分散した水を０〜２０℃に冷却するようにするのが好ましい。二酸化炭素ガス等の気体は、水への溶解度が温度と反比例することが知られており、二酸化炭素ガスを供給する工程において水温が低いと、二酸化炭素ガスを無駄なく水中に溶解させることができるものであり、このように水を冷却して０〜２０℃の範囲に水温を調整する工程を備えることによって、二酸化炭素の供給によって炭酸カルシウムを炭酸水素カルシウムとして溶解させる効率を高めることができるものである。水の温度が２０℃を超える場合には、水への二酸化炭素ガスの溶解性が低く、水への炭酸カルシウムの溶解の効率を高める効果を期待することができない。
【００３１】
そして上記の工程によって得られた、炭酸カルシウムが炭酸水素カルシウムとして溶解し、ガラス繊維が分散している水をろ過する工程で、ろ過の残査としてガラス繊維を回収することができるものである。炭酸カルシウムはろ液に溶解しており、ろ過残査には含まれていないので、炭酸カルシウムが不純物として含まれないガラス繊維を単独で回収することができるものである。ここで、上記のように二酸化炭素ガスを供給する工程の前に粉砕工程を設けた際には、ガラス繊維をミルドファイバーとして回収することができるものである。
【００３２】
一方、ろ液には炭酸カルシウムが炭酸水素カルシウムとして溶解しているが、このろ液を加熱することによって二酸化炭素ガスを気化させ、ろ液中から二酸化炭素ガスを除去することによって、次の化学反応で炭酸水素カルシウムが炭酸カルシウムに戻り、水に不溶の炭酸カルシウムが沈殿する。
【００３３】
Ｃａ（ＨＣＯ３）２→ＣａＣＯ３（沈殿）＋Ｈ２Ｏ＋ＣＯ２（気化）
従ってこの水をろ過することによって、残査として炭酸カルシウムを回収することができるのである。加熱温度は特に限定されるものではないが、８０〜１００℃程度が好ましい。
【００３４】
尚、従来、プラスチック等の工業材料に用いられる炭酸カルシウムは、コスト面を考慮し、鉱山で粉砕した炭酸カルシウムをそのまま微粉砕した重質炭酸カルシウムが用いられるのが一般的であり、化学反応によって不純物を除去して高純度化した軽質炭酸カルシウムが用いられることはほとんどない。しかし、本発明では、上記のように炭酸カルシウムを炭酸水素カルシウムとして水に溶解させる際に、重質炭酸カルシウムに含まれる不純物が不溶物として除去されるものであり、上記のように回収された炭酸カルシウムは、不純物を含まない、いわゆる軽質炭酸カルシウムとして得ることができるものである。
【００３５】
しかして、上記の一連の工程でプラスチックを分解することによって、ガラス繊維を付加価値の高いミルドファイバーとして、また炭酸カルシウムを付加価値の高い軽質炭酸カルシウムとして、それぞれ分離して単独で回収することが可能になるものである。そして、このように回収されたガラス繊維や炭酸カルシウムをプラスチックの充填用無機材などとして使用することによって、リサイクルプラスチックの物性にバラツキが生じにくいマテリアルリサイクルを行うことができるものである。
【実施例】
【００３６】
次に、本発明を実施例によって具体的に説明する。
【００３７】
（実施例１）
亜臨界水分解処理する対象のプラスチックとしてＦＲＰ（松下電工社製「ＦＲＰバスタブ」：不飽和ポリエステル樹脂製、炭酸カルシウム４３．５質量％及びガラス繊維２３質量％含有品）を用いた。そして粗粉砕したＦＲＰを６００ｇ、濃度１ｍｏｌ／Ｌの水酸化カリウム水溶液を２４００ｇ、それぞれ圧力容器に投入して密閉し、この圧力容器を加熱槽に入れて加熱した。加熱槽はヒーターで槽内の水を２３０℃の温度に加熱するようにしてあり、圧力容器内の水を亜臨界状態（臨界点（臨界温度３７４℃、臨界圧力２２．１ＭＰａ）以下の状態）にした。この状態で２時間保持し、ＦＲＰの分解を行った後、室温まで冷却し、圧力容器から内容物を取り出し、内容物をろ過した。このようにろ過してろ液を分離することによって、残査４００ｇを得た。この残査は炭酸カルシウムとガラス繊維の混合物である。
【００３８】
次に、この残査２ｇを水１Ｌに分散させた後、室温下において二酸化炭素ガス（実験用標準ガス）を１０Ｌ吹き込み、分散水中の炭酸カルシウムを水中に溶解し、ガラス繊維のみが水中に分散した状態の分散水を得た。
【００３９】
次いで、この分散水をろ過することによって、残査としてガラス繊維０．４ｇを分離して回収した。
【００４０】
最後に、ろ過して得られるろ液を８０〜１００℃に加熱し、二酸化炭素ガスを気化除去させることによって、炭酸カルシウムを沈殿させ、この沈殿物をろ過して回収することによって、炭酸カルシウム０．９ｇを得た。
【００４１】
（実施例２）
実施例１と同様にして亜臨界処理およびろ過を行ない、ろ過残査として炭酸カルシウムとガラス繊維の混合物を得た。そして１２０φｍｍポットミルに、残査２００ｇ、水２００ｇ、５ｍｍボール４００ｇを入れ、４時間粉砕を行い、粉砕試料を得た。
【００４２】
次に、この粉砕試料４ｇ（残査として２ｇ）を水１Ｌに分散させた後、室温下において二酸化炭素ガス（標準ガス）を１０Ｌ吹き込み、分散水中の炭酸カルシウムを水中に溶解し、ガラス繊維のみが水中に分散した状態の分散水を得た。
【００４３】
次いで、この分散水をろ過することによって、残査としてガラス繊維０．７ｇを分離して回収した。
【００４４】
最後に、ろ過して得られるろ液を実施例１と同様に加熱し、二酸化炭素ガスを気化除去させることによって、炭酸カルシウムを沈殿させ、この沈殿物をろ過して回収することによって、炭酸カルシウム１．２ｇを得た。
【００４５】
（実施例３）
実施例１と同様にして亜臨界処理およびろ過を行ない、ろ過残査として炭酸カルシウムとガラス繊維の混合物を得た。そしてこの残査を水１Ｌに分散して攪拌、洗浄、ろ過する作業を３回繰り返し、ろ液である洗浄水のｐＨが９．５以下になったことを確認した後、再度ろ過して残査４００ｇを得た。
【００４６】
次に、この残査２ｇを水１Ｌに分散させた後、室温下において二酸化炭素ガス（標準ガス）を７Ｌ吹き込み、分散水中の炭酸カルシウムを水中に溶解し、ガラス繊維のみが水中に分散した状態の分散水を得た。
【００４７】
次いで、この分散水をろ過することによって、残査としてガラス繊維０．６ｇを分離して回収した。
【００４８】
最後に、ろ過して得られるろ液を実施例１と同様に加熱し、二酸化炭素ガスを気化除去させることによって、炭酸カルシウムを沈殿させ、この沈殿物をろ過して回収することによって、炭酸カルシウム１．３ｇを得た。
【００４９】
（実施例４）
実施例１と同様にして亜臨界処理およびろ過を行ない、ろ過残査として炭酸カルシウムとガラス繊維の混合物を得た。そしてこの残査を水１Ｌに分散し、この分散水を１０℃に冷却した。
【００５０】
次に、この分散水に二酸化炭素ガス（標準ガス）を７Ｌ吹き込み、分散水中の炭酸カルシウムを水中に溶解し、ガラス繊維のみが水中に分散した状態の分散水を得た。
【００５１】
次いで、この分散水をろ過することによって、残査としてガラス繊維０．５ｇを分離して回収した。
【００５２】
最後に、ろ過して得られるろ液を実施例１と同様に加熱し、二酸化炭素ガスを気化除去させることによって、炭酸カルシウムを沈殿させ、この沈殿物をろ過して回収することによって、炭酸カルシウム１．１ｇを得た。
【００５３】
（実施例５）
実施例１と同様にして亜臨界処理およびろ過を行ない、ろ過残査として炭酸カルシウムとガラス繊維の混合物を得た。そしてこの残査を水１Ｌに分散して攪拌、洗浄、ろ過する作業を３回繰り返し、ろ液である洗浄水のｐＨが９．５以下になったことを確認した後、再度ろ過して残査４００ｇを得た。
【００５４】
そして１２０φｍｍポットミルに、残査２００ｇ、水２００ｇ、５ｍｍボール４００ｇを入れ、４時間粉砕を行い、粉砕試料を得た。
【００５５】
次に、この粉砕試料４ｇ（残査として２ｇ）を水１Ｌに分散し、この分散水を１０℃に冷却した。次にこの分散水に二酸化炭素ガス（標準ガス）を５Ｌ吹き込み、分散水中の炭酸カルシウムを水中に溶解し、ガラス繊維のみが水中に分散した状態の分散水を得た。
【００５６】
次いで、この分散水をろ過することによって、残査としてガラス繊維０．７ｇを分離して回収した。
【００５７】
最後に、ろ過して得られるろ液を実施例１と同様に加熱し、二酸化炭素ガスを気化除去させることによって、炭酸カルシウムを沈殿させ、この沈殿物をろ過して回収することによって、炭酸カルシウム１．３ｇを得た。
【００５８】
上記のように実施例１〜５で回収したガラス繊維と炭酸カルシウムについて、ガラス繊維と炭酸カルシウムの平均粒径、炭酸カルシウムの純度を測定した。平均粒径については、島津製作所製「ＳＡＬＤ−２０００」を用いて計測を行い、炭酸カルシウムの純度については、回収した炭酸カルシウムを１ｍｏ１／Ｌの塩酸１０ｍＬと反応させ、フェノールフタレイン溶液を加えた後、余った塩酸を０．２ｍｏｌ／Ｌ水酸化ナトリウムで中和滴定することによって求めた。これらの結果を表１に示す。
【００５９】
【表１】
2005336320.tif 000002
【００６０】
表１にみられるように、各実施例において、ガラス繊維及び炭酸カルシウムを含有するＦＲＰから、ガラス繊維と炭酸カルシウムをそれぞれ単独で分離、回収できていることが確認される。また実施例２においては、ガラス繊維を粉体状となった、すなわちミルドファイバーとして回収できるものであった。さらに、実施例３及び実施例４においては、実施例１，２において必要となる二酸化炭素量よりも、少ない二酸化炭素量で所望のガラス繊維と炭酸カルシウムを分離、回収できるものであった。また実施例５においては、実施例３，４において必要となる二酸化炭素量よりも、さらに少ない二酸化炭素量で所望のガラス繊維と炭酸カルシウムを分離、回収できると共に、ガラス繊維をミルドファイバーとして回収できるものであった。尚、市販されている一般的な炭酸カルシウムの平均粒径は０．７〜１５μｍ、ミルドファイバーの平均粒径は３０〜３００μｍである。